(57)【要約】【課題】薄く軽量であり、優れた遮光性を有し、かつ赤外線の平均反射率が高く高温になり難い遮光性布帛を提供すること。【解決手段】布帛１２の少なくとも片面に遮光性赤外線反射層１４を設けた遮光性布帛１１において、前記遮光性赤外線反射層１４には遮光顔料と赤外線反射顔料とが２：１〜１：１０の重量割合で含まれており、該遮光性布帛１１は、ＪＩＳ  Ｌ１０５５Ａ法で９９．９９％以上の遮光性を有し、かつ８００〜２５００ｎｍにおける赤外線の平均反射率が５５％以上であることを特徴とする。【選択図】図１
2013023802.tif 000002
【特許請求の範囲】
【請求項１】
布帛の少なくとも片面に遮光性赤外線反射層を設けた遮光性布帛において、
前記遮光性赤外線反射層には遮光顔料と赤外線反射顔料とが２：１〜１：１０の重量割合で含まれており、該遮光性布帛は、ＪＩＳ  Ｌ１０５５Ａ法で９９．９９％以上の遮光性を有し、かつ８００〜２５００ｎｍにおける赤外線の平均反射率が５５％以上であることを特徴とする遮光性布帛。
【請求項２】
遮光性赤外線反射層が遮光顔料を含む遮光層と赤外線反射顔料を含む赤外線反射層とからなることを特徴とする請求項１に記載の遮光性布帛。
【請求項３】
遮光性赤外線反射層の光照射される表面側に赤外線反射層が配置されていることを特徴とする請求項２に記載の遮光性布帛。
【請求項４】
遮光顔料がカーボンブラック、酸化鉄、酸化チタン黒鉛、酸化亜鉛、炭酸カルシウム、水酸化アルミニウム及び硫酸バリウムから選ばれるいずれか１種若しくは２種以上の混合物であることを特徴とする請求項１〜３のいずれかに記載の遮光性布帛。
【請求項５】
赤外線反射顔料が、Ｆｅ−Ｃｒ−Ｏ顔料、ビスマスマンガン酸化物顔料、アルカリ土類−マンガン酸化物顔料及び銅−マグネシウム化合物顔料から選ばれるいずれか１種若しくは２種以上の混合物であることを特徴とする請求項１〜３のいずれかに記載の遮光性布帛。
【請求項６】
遮光性赤外線反射層が布帛上に固形分で１０〜１００ｇ／ｍ２の割合でコーティングされていることを特徴とする請求項１〜５のいずれかに記載の遮光性布帛。
【請求項７】
遮光性赤外線反射層の内側に撥水層が設けられていることを特徴とする請求項１〜６のいずれかに記載の遮光性布帛。
【請求項８】
布帛の少なくとも片面に遮光性赤外線反射層を設けた遮光性布帛の製造方法であって、
前記布帛の少なくとも片面に赤外線反射顔料とバインダー材料とを含む赤外線反射コーティング組成物を塗布して赤外線反射層を形成し、次いで、前記赤外線反射層上面に遮光顔料とバインダー材料とを含む遮光コーティング組成物を塗布して遮光層を形成することを特徴とする遮光性布帛の製造方法。
【請求項９】
遮光層を赤外線反射層上面に固形分で３〜５０ｇ／ｍ２の割合となるように塗布すると共に、赤外線反射層を布帛上面に固形分で７〜７０ｇ／ｍ２の割合となるように塗布することを特徴とする請求項８に記載の遮光性布帛の製造方法。
【発明の詳細な説明】
【技術分野】
【０００１】  本発明は、例えば傘地、テント、衣料或いはカーテンに好適に使用できる遮光性布帛及びその製造方法に関する。詳細には、薄く軽量であり、優れた遮光性を有し、かつ赤外線の平均反射率が高く高温になり難い優れた遮熱性を有する遮光性布帛及びその製造方法に関する。
【背景技術】
【０００２】  従来、傘地、テント、衣料或いはカーテンに好適に使用できる遮光性布帛としては、染色され、撥水加工された布帛の裏面に、バインダーと酸化チタンと黒色顔料を固形分重量比率で１０：１０〜４：１．２〜０．５割合で含む黒色の下塗コーティング層を固形分で２０〜５０ｇ／ｍ２の厚さにコーティング形成し、その上に、着色料を含む上塗コーティング層を固形分で８〜２５ｇ／ｍ２の割合でコーティングしたものが提案されている（例えば特許文献１参照）。【０００３】  この遮光性布帛にあっては、カーボンブラックなどを主成分とする黒色顔料を用いることで遮光性を導き出しており、１枚の布帛で完全な遮光性を得ることができ、重量感のあるカーテンの他に、樹脂層の存在をあまり感じさせることができない傘地や衣料などの用途にも適用することができるという利点がある。
【先行技術文献】
【特許文献】
【０００４】
【特許文献１】特開２００８−１１５４８８号公報
【発明の開示】
【発明が解決しようとする課題】
【０００５】  ところが、カーボンブラックなどを主成分とする黒色顔料は赤外線吸収率が高いことから、遮光性を高めれば高めるほど、赤外線吸収率が高くなる。赤外線を吸収した黒色顔料は顔料内部で赤外線を熱に変換するので、上記遮光性布帛は、高い遮光性を得る一方で赤外線を吸収して高温になりやすいという不具合を有していた。【０００６】  本発明は、このような不具合に鑑みなされたものであり、薄く軽量であり、優れた遮光性を有し、かつ赤外線の平均反射率が高く高温になり難い優れた遮熱性を有する遮光性布帛及びその製造方法を提供することを目的とするものである。
【課題を解決するための手段】
【０００７】  上記目的を達成するため、請求項１に記載の発明は、布帛の少なくとも片面に遮光性赤外線反射層を設けた遮光性布帛において、前記遮光性赤外線反射層には遮光顔料と赤外線反射顔料とが２：１〜１：１０の重量割合で含まれており、該遮光性布帛は、ＪＩＳ  Ｌ１０５５Ａ法で９９．９９％以上の遮光性を有し、かつ８００〜２５００ｎｍにおける赤外線の平均反射率が５５％以上であることを特徴とする遮光性布帛をその要旨とした。【０００８】  請求項２に記載の発明は、遮光性赤外線反射層が遮光顔料を含む遮光層と赤外線反射顔料を含む赤外線反射層とからなることを特徴とする請求項１に記載の遮光性布帛をその要旨とした。【０００９】  請求項３に記載の発明は、遮光性赤外線反射層の光照射される表面側に赤外線反射層が配置されていることを特徴とする請求項２に記載の遮光性布帛をその要旨とした。【００１０】  請求項４に記載の発明は、遮光顔料がカーボンブラック、酸化鉄、酸化チタン黒鉛、酸化亜鉛、炭酸カルシウム、水酸化アルミニウム及び硫酸バリウムから選ばれるいずれか１種若しくは２種以上の混合物であることを特徴とする請求項１〜３のいずれかに記載の遮光性布帛をその要旨とした。【００１１】  請求項５に記載の発明は、赤外線反射顔料が、Ｆｅ−Ｃｒ−Ｏ顔料、ビスマスマンガン酸化物顔料、アルカリ土類−マンガン酸化物顔料及び銅−マグネシウム化合物顔料から選ばれるいずれか１種若しくは２種以上の混合物であることを特徴とする請求項１〜３のいずれかに記載の遮光性布帛をその要旨とした。【００１２】  請求項６に記載の発明は、遮光性赤外線反射層が布帛上に固形分で１０〜１００ｇ／ｍ２の割合でコーティングされていることを特徴とする請求項１〜５のいずれかに記載の遮光性布帛をその要旨とした。【００１３】  請求項７に記載の発明は、遮光性赤外線反射層の内側に撥水層が設けられていることを特徴とする請求項１〜６のいずれかに記載の遮光性布帛をその要旨とした。【００１４】  請求項８に記載の発明は、布帛の少なくとも片面に遮光性赤外線反射層を設けた遮光性布帛の製造方法であって、前記布帛の少なくとも片面に赤外線反射顔料とバインダー材料とを含む赤外線反射コーティング組成物を塗布して赤外線反射層を形成し、次いで、前記赤外線反射層上面に遮光顔料とバインダー材料とを含む遮光コーティング組成物を塗布して遮光層を形成することを特徴とする遮光性布帛の製造方法をその要旨とした。【００１５】  請求項９に記載の発明は、遮光層を赤外線反射層上面に固形分で３〜５０ｇ／ｍ２の割合となるように塗布すると共に、赤外線反射層を布帛上面に固形分で７〜７０ｇ／ｍ２の割合となるように塗布することを特徴とする請求項８に記載の遮光性布帛の製造方法をその要旨とした。
【発明の効果】
【００１６】  本発明の遮光性布帛にあっては、布帛の少なくとも片面に設けた遮光性赤外線反射層に遮光顔料と赤外線反射顔料とが２：１〜１：１０の重量割合で含まれており、ＪＩＳ  Ｌ１０５５Ａ法で９９．９９％以上の遮光性を有し、かつ８００〜２５００ｎｍにおける赤外線の平均反射率が５５％以上であることから、薄く軽量であり、優れた遮光性を有し、かつ赤外線の平均反射率が高く高温になり難い優れた遮熱性を有するという効果を奏する。
【図面の簡単な説明】
【００１７】
【図１】本発明の遮光性布帛を示す要部拡大断面図。
【図２】本発明の遮光性布帛の別の形態を示す要部拡大断面図。
【図３】本発明の遮光性布帛のさらに別の形態を示す要部拡大断面図。
【図４】本発明の遮光性布帛の遮光性及び赤外線反射率を測定する装置を示す模式図。
【発明を実施するための形態】
【００１８】  以下、本発明の遮光性布帛及びその製造方法を更に詳しく説明する。図１及び図２に示すように、本発明の遮光性布帛１１は、布帛１２の少なくとも片面に遮光性赤外線反射層１４を設けたものである。本発明の遮光性布帛に用いる布帛としては特に限定されず、傘地、テント、衣料或いはカーテンなど、その用途や使用状態に応じて適宜決定することができ、例えばポリエステル繊維、ポリアミド繊維、ポリアクリル繊維、ポリエチレン繊維、ポリプロピレン繊維、ポリビニルアルコール繊維等の合成繊維、木綿、麻、羊毛等の天然繊維を単独で或いは２種以上の混合したものを構成繊維とする布帛を使用することができる。
【００１９】  布帛の組織としては、織物、編物および不織布から選ばれた少なくとも１種を使用することができるが、これらの中でも、木綿やポリエステル繊維を素材とする織物が好ましく、ポリエステル繊維としては、長繊維、短繊維あるいはこれらを混合したものを用いることができ、具体的にはポリエチレンテレフタレート、ポリブチレンテレフタレート、或いはこれらに例えばポリエチレングリコールやイソフタル酸などを共重合したり、ブレンドしたりして得られるポリエステルからなる繊維を挙げることができる。
【００２０】  布帛には、後述の遮光性赤外線反射層を設ける際に、該遮光性赤外線反射層を構成するコーティング組成物が布帛に深く浸透して、布帛本来の風合いを損ねたり、該組成物が布帛表面に滲み出したりするのを防止するため、図１及び図２に示すように撥水処理を施して布帛１２表面に撥水層１３を設けることが好ましい。撥水処理に用いる撥水処理剤としては、従来より知られるフッ素系、シリコン系、ワックス系のものを用いることができる。
【００２１】  撥水処理剤の布帛への付与方法としては、浸漬法、スプレー法、ロータリータッチ法など、従来より知られた方法を用いることができる。
【００２２】  この布帛の少なくとも片面に遮光性赤外線反射層が設けられている。この遮光性赤外線反射層には、遮光顔料と赤外線反射顔料とが含まれている。遮光顔料は、可視光線の入射を阻止することで、或いは可視光線を効果的に吸収してその入射を阻止することで、遮光性を付与する成分であり、具体的にはカーボンブラック、酸化鉄、酸化チタン、黒鉛、酸化亜鉛、炭酸カルシウム、水酸化アルミニウム及び硫酸バリウムから選ばれるいずれか１種若しくは２種以上の混合物を挙げることができる。中でも、吸収率、分散安定性、コストの点から、カーボンブラックが特に好ましい。また、遮光顔料は、分散安定性の点から平均粒径０．００１〜２０μｍのものが好ましい。
【００２３】  遮光性赤外線反射層は、布帛上に固形分で１０〜１００ｇ／ｍ２の割合でコーティングされていることが望ましく、この遮光性赤外線反射層における遮光顔料の含有量としては、布帛上に塗布したときに、固形分で１〜１０ｇ／ｍ２の割合となるようにするのが望ましい。遮光顔料の含有量が上記範囲外の場合、十分な遮光性を得ることができなかったり、布帛の風合いを損ねたりする恐れがあるからである。
【００２４】  赤外線反射顔料は、赤外線を反射して赤外線吸収による布帛の温度上昇を効果的に抑制する成分であり、具体的にはＦｅ−Ｃｒ−Ｏ顔料、ビスマスマンガン酸化物顔料、アルカリ土類−マンガン酸化物顔料及び銅−マグネシウム化合物顔料から選ばれるいずれか１種若しくは２種以上の混合物を挙げることができる。
【００２５】  遮光性赤外線反射層における赤外線反射顔料の含有量としては、布帛上に塗布したときに、固形分で１〜３０ｇ／ｍ２の割合となるようにするのが望ましい。赤外線反射顔料の含有量が上記範囲外の場合、十分な赤外線反射効果を得ることができなかったり、布帛の風合いを損ねたりする恐れがある。
【００２６】遮光性赤外線反射層は、上記遮光顔料及び赤外線反射顔料を含むコーティング組成物を布帛に塗布することで得ることができる。コーティング組成物には、遮光顔料及び赤外線反射顔料の他に、これら遮光顔料及び赤外線反射顔料を布帛に固着させるバインダーポリマーと、前記遮光顔料及び赤外線反射顔料とバインダーポリマーとを分散させる水又は有機溶剤と界面活性剤と分散剤とを配合したものを用いることができる。
【００２７】  バインダーポリマーとしては、例えばアクリルポリマー、アクリルスチレンコポリマー、アクリルウレタンコポリマー、アクリルスチレンコポリマー、アクリルマレイン酸コポリマー、アクリルブタジエンコポリマー、アクリル酢酸ビニルコポリマー、エチレン酢酸ビニルコポリマー、ポリウレタン、ポリオレフィン、ＳＢＲ、ＮＢＲなどを挙げることができる。
【００２８】有機溶剤としては、例えばプロピレングリコールモノメチルエーテル、プロピレングリコールモノメチルエーテルアセテート、シクロヘキサノン、シクロヘキサノールなどを挙げることができる。また、界面活性剤としては、例えばポリエーテル誘導体、ポリビニルピロリドン誘導体などの非イオン性界面活性剤、スルホン酸やカルボン酸、およびそれらの塩を含有するポリマーなどのアニオン性界面活性剤、アミン系化合物やイミダゾリンなどのカチオン性界面活性剤などを挙げることができる。分散剤としては、例えばポリアクリル酸やポリメタアクリル酸などを挙げることができる。
【００２９】  コーティング組成物を構成する水又は有機溶剤、界面活性剤、分散剤の種類、配合割合などは任意であり、本発明の遮光布帛の用途や使用状態、遮光顔料及び赤外線反射顔料の種類、布帛の素材や種類などを考慮して適宜決定すると良い。
【００３０】  遮光性赤外線反射層は、ナイフコート法、ロールコート法、グラビアコート法、ディッピング法などの従来より知られた塗布方法により、上記コーティング組成物を布帛表面に塗布することにより形成することができる。
【００３１】  また、遮光性赤外線反射層は、遮光顔料と赤外線反射顔料とがともに１層中に含まれる形態の他に、例えば図１及び図２に示すように、遮光顔料を含む遮光層１５と赤外線反射顔料を含む赤外線反射層１６とからなる形態を採ることもできる。
【００３２】  以下、図１及び図２に示す形態について説明する。図１は、布帛１２の片面に遮光性赤外線反射層１４を設けた形態を示したものであり、図２は、布帛１２の両面に遮光性赤外線反射層１４を設けた形態を示したものである。図１及び図２のいずれの形態を選択するかは、用途や使用状態に応じて適宜決定すると良い。例えば本発明の遮光性布帛を傘地、衣料などの用途に適用する場合、布帛１２の片面に遮光性赤外線反射層１４を設けた図１に示す形態のものが好ましく、本発明の遮光性布帛をテントなどの用途に適用する場合には、布帛１２の両面に遮光性赤外線反射層１４を設けた図２に示す形態のものが好ましい。
【００３３】図１に示す遮光性布帛１１は、布帛１２の片面に遮光顔料を含む遮光層１５と赤外線反射顔料を含む赤外線反射層１６とからなる遮光性赤外線反射層１４を設けたものである。図１に示す遮光性布帛１１は傘地に適用する場合を想定したものであり、この場合、布帛１２側が日照側となり、遮光性赤外線反射層１４が形成される側が人体側となるように、光照射される布帛側には赤外線反射層１６が設けられ、この赤外線反射層１６の外側に遮光顔料を含む遮光層１５が重ねて設けられており、布帛１２を透過した太陽光からの赤外線が遮光性赤外線反射層１４の内側の赤外線反射層１６に含まれる赤外線反射顔料によって効果的に反射され、赤外線反射層１６を透過した可視光線が遮光性赤外線反射層１４の外側の遮光層１５に含まれる遮光顔料によって確実に遮光されるようになっている。
【００３４】  図１に示す遮光性布帛１１における遮光性赤外線反射層１４は、赤外線反射顔料とバインダー材料とを含む赤外線反射コーティング組成物を布帛の片面に塗布して赤外線反射層１６を形成し、次いで、前記赤外線反射層１６上面に遮光顔料とバインダー材料とを含む遮光コーティング組成物を塗布して遮光層１５を形成するという方法で形成できる。
【００３５】  尚、本発明の遮光性布帛１１にあっては、例えば遮光性赤外線反射層１４が形成される側が日照側となり、布帛１２側が人体側となるような用途の場合には、図３に示すように、布帛１２の片面に遮光層１５を形成し、その遮光層１５の上面に赤外線反射層１６を形成した形態を採ることもできる。
【００３６】遮光層１５の形成に用いる遮光コーティング組成物には、上述した遮光顔料と、バインダーポリマーと、これら遮光顔料及びバインダーポリマーを分散させる水又は有機溶剤と界面活性剤と分散剤とを配合したものを用いることができる。遮光コーティング組成物の各成分の配合割合は任意であり、本発明の遮光布帛の用途や使用状態、遮光顔料の種類、布帛の素材や種類などを考慮して適宜決定すると良い。
【００３７】赤外線反射層１６の形成に用いる赤外線反射コーティング組成物には、上述した赤外線反射顔料と、バインダーポリマーと、これら赤外線反射顔料及びバインダーポリマーを分散させる水又は有機溶剤と界面活性剤と分散剤とを配合したものを用いることができる。赤外線反射コーティング組成物の各成分の配合割合は任意であり、本発明の遮光布帛の用途や使用状態、遮光顔料の種類、布帛の素材や種類などを考慮して適宜決定すると良い。
【００３８】  遮光層１５並びに赤外線反射層１６は、いずれもナイフコート法、ロールコート法、グラビアコート法、ディッピング法などの従来より知られた塗布方法により、上記遮光コーティング組成物並びに赤外線反射コーティング組成物を布帛表面に塗布することにより形成することができる。
【００３９】  また、遮光性赤外線反射層１４を構成する遮光層１５及び赤外線反射層１６は、１層に限らず、複数の塗布を繰り返して重ね塗りすることにより複数層としても良い。例えば遮光層１５を複数層とし、赤外線反射層１６を単層としたり、遮光層１５を単層とし、赤外線反射層１６を複数層としたり、或いは遮光層１５及び赤外線反射層１６のいずれも複数層とするなど、本発明の遮光布帛の用途や使用状態、遮光顔料の種類、布帛の素材や種類などを考慮して適宜決定すると良い。
【００４０】  尚、本発明の遮光性布帛は、例えば遮光層１５及び赤外線反射層１６を構成する遮光コーティング組成物並びに赤外線反射コーティング組成物中に紫外線吸収剤、香料などの添加剤を配合するなど、特許請求の範囲に記載された範囲内で自由に変更することができる。
【実施例】
【００４１】  下記表１に実施例１及び２並びに比較例１及び２の各遮光性布帛の組成を示し、同じく表１には、各遮光性布帛の遮光性並びに赤外線反射性の評価結果を示した。尚、遮光性の評価は、ＪＩＳ  Ｌ１０５５Ａに準じて行った。【００４２】  赤外線反射性の評価は、図４に示すように試験台上に黒画用紙をセットし、この黒画用紙の上に各遮光性布帛（供試品）を約５ｍｍの間隔をおいて配置し、各遮光性布帛（供試品）の上面から５０ｃｍ離れた位置からランプ光を照射して裏面の画用紙中央の温度を熱電対で経時的に測定することにより行った。尚、試験は位置を入れ替えて２回測定し、そのデータを平均した値を試験結果とした。使用したランプには、岩崎電気株式会社製のアイランプ（スポット、ＰＲＳ１００Ｖ、５００Ｗ）を使用し、ランプの照射時間は１５分とした。また、測定時における室内温度は２３．０±２℃であった。【００４３】
【表１】
2013023802.tif 000003
【００４４】  表１から、比較例１及び２に係る各遮光性布帛が、遮光性及び赤外線の平均反射率のいずれもが良好なものがなかったのに対し、実施例１及び２に係る各遮光性布帛は、ＪＩＳ
Ｌ１０５５Ａ法で９９．９９％以上の遮光性を有し、かつ８００〜２５００ｎｍにおける赤外線の平均反射率が５５％以上であり、遮光性並びに赤外線反射効果に優れることが確認された。
【産業上の利用可能性】
【００４５】  本発明の遮光性布帛は、薄く軽量であり、優れた遮光性を有し、かつ赤外線の平均反射率が高く高温になり難く優れた遮熱性を有していることから、例えば傘地、テント、衣料或いはカーテンなどに好適に利用できる。
【符号の説明】
【００４６】１２・・・布帛
１３・・・撥水層
１４・・・遮光性赤外線反射層
１５・・・遮光層
１６・・・赤外線反射層
【図１】
2013023802.tif 000004
【図２】
2013023802.tif 000005
【図３】
2013023802.tif 000006
【図４】
2013023802.tif 000007